(57)【特許請求の範囲】
【請求項１】
エチレングリコールを含む溶媒に、イソフタル酸のアンモニウム塩を溶解した電解コンデンサ用電解液。
【発明の詳細な説明】
【０００１】
【発明の属する技術分野】
本発明は、電解コンデンサ用電解液に関するものである。
【０００２】
【従来の技術】
従来の電解コンデンサ用電解液としては、エチレングリコールを含む溶媒にアジピン酸のアンモニウム塩を溶質として溶解したもの、あるいはγ─ブチロラクトンを含む溶媒に芳香族カルボン酸（フタル酸等）、マレイン酸等の第四級アンモニウム塩を溶質として溶解したものが、また最近では、環状アミジンの化合物の四級塩を溶質として溶解したものが知られている。
【０００３】
しかし、γ─ブチロラクトンを溶媒として用いた電解液をアルミニウム電解コンデンサに用い、これを高温保存すると、γ─ブチロラクトンが封口材を透過して外部へ蒸散してしまい、ｔａｎδが著しく増大し、特に小型品において、長寿命、高信頼性を保証することが難しかった。そこで、長寿命、高信頼性を保証する場合には、前述した、γ─ブチロラクトンより蒸気圧が低く封口材を透過しにくいエチレングリコールを溶媒に用いアジピン酸のアンモニウム塩を溶質とした電解液が用いられている。
【０００４】
【発明が解決しようとする課題】
しかしながら、この電解液では電導度が低く、さらに高温保存中では、電導度が低下してしまうという問題点があった。そこで、本発明者らは、エチレングリコールとアジピン酸のアンモニウム塩からなる電解液において、高温保存中に電導度が低下するのは、エチレングリコールとアジピン酸のアンモニウム塩のエステル化反応の進行によるものであることに着目した。つまり、エチレングリコールとアジピン酸のアンモニウム塩のエステル化反応が進行することによって、アジピン酸がアジピン酸とエチレングリコールとのエステルとなってしまい、電導度を得るための酸イオンであるアジピン酸がその分減少して、電導度が低下する。そこで、本発明は、エチレングリコールとのエステル化反応が起こりにくく、電解液の電解質として用いることができる溶質の研究を行ってなされたもので、目的は高電導度で、かつ高温保存中にも電導度の低下のない電解液を得ることである。
【０００５】
【課題を解決するための手段】
上記課題を解決するために、本発明の電解コンデンサ用電解液は、エチレングリコールを含む溶媒に、イソフタル酸のアンモニウム塩を溶解したものである。
【０００６】
【発明の実施の形態】
本発明は、エチレングリコールを含む溶媒に、イソフタル酸のアンモニウム塩を溶解してなるものであるが、イソフタル酸のアンモニウム塩の含有量は、電解液の重量に基づいて通常２〜３０重量％、好ましくは１０〜２５重量％である。この範囲より少ない場合は、図１に示すように、電導度が低く電解液には適さない。また、多い場合はイソフタル酸のアンモニウム塩が溶媒に溶解しない。
【０００７】
溶媒は、エチレングリコールを含むものであればよいが、エチレングリコールにプロトン性極性溶媒を混合した混合溶媒を用いることもできる。プロトン性極性溶媒としては、アルコール類として１価アルコール（ブチルアルコール、ジアセトンアルコール、ベンジルアルコール、アミノアルコールなど）、２価アルコール（プロピレングリコール、ジエチレングリコール、ヘキシレングリコール、フェニルグリコールなど）、３価アルコール（グリセリン、３─メチルペンタン─１，３，５─トリオールなど）、ヘキシトールなど、エーテル類としてモノエーテル（エチレングリコールモノメチルエーテル、ジエチレングリコールモノメチルエーテル、ジエチレングリコールモノエチルエーテル、エチレングリコールモノフェニルエーテルなど、ジエーテル（エチレングリコールジメチルエーテル、エチレングリコールジエチルエーテル、ジエチレングリコールジメチルエーテル、ジエチレングリコールジエチルエーテルなど、が挙げられる。
【０００８】
この電解液の作成方法は、エチレングリコール又はエチレングリコールと前述の溶媒との混合溶媒に、イソフタル酸又はイソフタル酸のアンモニウム塩を投入して攪拌、混合し、ここへアンモニアガスを投入する。この時、ｐＨは５．５〜８、好ましくは６〜７に調整する。この範囲より小さい場合は作成した電解液を低温に保存した時に溶質が凝固してしまう。また大きい場合には電極箔との反応性が高くなり、静電容量が低下する。
【０００９】
本願発明では、前述のように、エチレングリコールとアジピン酸のアンモニウム塩からなる電解液において高温保存中に電導度が低下するのは、エチレングリコールとアジピン酸のアンモニウム塩のエステル化反応の進行によるものであることに着目し、エチレングリコールとのエステル化反応が起こりにくく、電解液の電解質として用いることができる溶質の研究を行った結果、イソフタル酸のアンモニウム塩が高電導度を示し、かつエチレングリコールとのエステル化が起こりにくいことを明らかにした。
【００１０】
すなわち、エチレングリコールとカルボン酸のエステル化反応は水が生成する反応であるが、エチレングリコールとイソフタル酸のアンモニウム塩の場合は、高温保存中の水の生成が少なく、エステル化反応の進行が著しく抑制されていることが判明した。これは以下の実験から明らかとなった。
【００１１】
（表１）に組成を示した、エチレングリコール、イソフタル酸ジアンモニウム、又はアジピン酸ジアンモニウム、純水からなる電解液を、アンプル管に封入して１０５℃で保存し、水分含有率の経時変化を調査した。その結果を（図２）に示す。（図２）から判るように、Ｂで示される、従来のエチレングリコール、アジピン酸ジアンモニウム、純水からなる電解液の場合は、水分含有率が２５０時間後には急激に上昇しているが、Ａで示される、本発明の電解液においては、１０００時間後も低い値を保っている。このことは、高温保存中に、水の生成が少なく、エステル化反応が抑制されていることを示している。
【００１２】
さらに、（表２）に組成を示した、エチレングリコール、イソフタル酸ジアンモニウム、又はアジピン酸ジアンモニウム、純水からなる電解液を、アンプル管に封入して１０５℃で保存し、電導度の経時変化を調査した。その結果を（図３）に示す。（図３）から判るように、Ｄで表される、従来の溶質がアジピン酸ジアンモニウム、水分含有率２０％の電解液の場合は、電導度が初期から１０００時間まで、漸次的に低下しているが、Ｃで表される、本発明の電解液においては、２５０時間から１０００時間の間、安定した電導度を示している。
【００１３】
以上のように、本発明の電解液においては、高温保存中のエステル化反応が抑制され、したがって、高温保存中の電導度の低下が抑制されることが明らかとなった。
【００１４】
【表１】
0003788486.tif 000002
【００１５】
さらに、このことはこの電解液をチップ品や小型品に適用する場合に有利である。すなわち、チップ品の場合はリフローによる温度上昇に対応することを目的として、電解液の蒸気圧の低減のために、電解液中の水分含有率を少なくする。また、小型品の場合はコンデンサ素子の電解液の保持量が少ないので、封口材からの透過量を抑制することを目的として、電解液の蒸気圧の低減のために、やはり水分含有率を少なくする。
【００１６】
ここで、化学反応は一般に、化学平衡的に、水が少ない場合には水を生成させる方向に進行するので、エステル化反応において水が少ない場合には水が生成する方向、つまりエステル化が進行する方向に促進されることになる。したがって、水分含有率の少ないチップ品や小型品の場合、従来のエチレングリコールとアジピン酸のアンモニウム塩を用いた電解液においては、エステル化反応が促進され、その結果として、電解液の電導度が大きく低下することになる。
【００１７】
しかしながら、本発明の場合においては、エチレングリコールとイソフタル酸のアンモニウム塩のエステル化反応が本来おこりにくいので、水分含有率が少ない場合のエステル化反応の促進効果も小さく、したがって、電導度の低下が抑制されることになる。このことは、以下の実験によって明らかとなった。
【００１８】
（表２）に組成を示した、エチレングリコール、イソフタル酸ジアンモニウム、又はアジピン酸ジアンモニウム、純水からなる電解液を、アンプル管に封入して１０５℃で保存し、電導度の経時変化を調査した。その結果を（図３）に示す。（図３）から判るように、Ｂで表される、従来の溶質がアジピン酸ジアンモニウム、水分含有率が小さい５％の電解液の場合は、電導度が２５０時間、５００時間と急激に低下しているが、Ａで示される、本発明の電解液においては、１０００時間まで安定した電導度を示している。
【００１９】
以上のことから、高温保存において、水分含有率が低い場合には、従来の電解液では電導度が大きく低下するのに対して、本発明の電解液では、安定した電導度を示すことが判明した。
【００２０】
【表２】
0003788486.tif 000003
【００２１】
以上のように、本発明の電解液においては電導度の変化が水の存在に影響されることが少なく、電導度を高めるために水を、０〜４０重量％添加することができる。さらに、図１の電導度の値から、添加量は０．１〜３０重量％が好ましい。
【００２２】
また、本発明の電解液において、漏れ電流の低減や水素ガス吸収等の目的で種々の添加剤を用いることができる。添加剤としては、例えば、芳香族ニトロ化合物、酸性リン酸エステル化合物等を挙げることができる。
【００２３】
なお、Ｎ−メチルホルムアミド、又はＮ−エチルホルムアミドにイソフタル酸のアミン塩を溶解したものが見られるが、この場合では、高電導度が得られていない。
【００２４】
【実施例】
以下に実施例をあげて、本発明を更に具体的に説明する。
【００２５】
（表３）は、本発明の実施例と従来例の電解液組成を示したものである。
【００２６】
（表４）は、これらの電解液を用いたアルミニウム電解コンデンサをそれぞれ２０個ずつ用意し、寿命試験を行った結果を示したものである。ここで使用したアルミニウム電解コンデンサの定格は、いずれも１０ＷＶ６８μＦであり、１０Ｖ印加した条件で、１０５℃で保存処理した。
【００２７】
【表３】
0003788486.tif 000004
【００２８】
【表４】
0003788486.tif 000005
【００２９】
（表４）から明らかなように、従来のエチレングリコール、アジピン酸ジアンモニウムを用いた電解液においては、試験後にはｔａｎδが増大している。また  、γ─ブチロラクトン、フタル酸テトラエチルアンモニウムを用いた電解液においては、試験後のｔａｎδはより増大している。これらに対して、本発明の電解液を使用したアルミニウム電解コンデンサは、従来例に比べて、初期のｔａｎδも小さく、３０００時間後でも安定した特性を示しており、寿命特性に優れた信頼性の高いアルミニウム電解コンデンサであることがわかる。
【００３０】
【発明の効果】
以上のように、本発明の電解コンデンサ用電解液は、エチレングリコールを含む溶媒に、イソフタル酸のアンモニウム塩を溶解したものである。この電解液においては、電導度が高く、また、エチレングリコールとイソフタル酸のエステル化が非常に進行しにくいので、高温保存によっても電導度の低下が少ない。したがって、この電解液を用いることによって、ｔａｎδが低く、長寿命、高信頼性のアルミニウム電解コンデンサを得ることができる。
【図面の簡単な説明】
【図１】エチレングリコールを溶媒とし、イソフタル酸ジアンモニウム又はアジピン酸ジアンモニウムを溶質とし、水を添加した電解液における、各々の溶質濃度、水分含有率と電解液の電導度の関係を示す図である。なお、溶質濃度、水分含有率は、電解液の重量に基づく重量％である。
【図２】エチレングリコールを溶媒とし、イソフタル酸ジアンモニウム又はアジピン酸ジアンモニウムを溶質とし、水を添加した電解液を、１０５℃で高温保存した場合の水分含有率変化である。
【図３】エチレングリコールを溶媒とし、イソフタル酸ジアンモニウム又はアジピン酸ジアンモニウムを溶質とし、水を添加した電解液を、アンプル管封入し、１０５℃で高温保存した場合の電導度変化である。
【図１】
0003788486.tif 000006
【図２】
0003788486.tif 000007
【図３】
0003788486.tif 000008